(57)【要約】【課題】公知の天然ゴムを用いた場合に生じる特定の腐敗臭や、刺激臭を低減することができるタイヤ用ゴム組成物およびタイヤを提供する。【解決手段】天然ゴムラテックスにギ酸を添加して固めたシートを洗浄、乾燥後、ブロック状にした天然ゴムと他のゴム成分とを混練し、天然ゴム比率が４０質量％以上であるゴム成分と、ゴム成分１００質量部に対し、３質量部以下のＮ−シクロヘキシル−２−ベンゾチアゾリルスルフェンアミドを含む、タイヤ用ゴム組成物。【選択図】なし【特許請求の範囲】
【請求項１】
天然ゴムラテックスにギ酸を添加して固めたシートを洗浄、乾燥後、ブロック状にした天然ゴムと他のゴム成分とを混練し、天然ゴム比率が４０質量％以上であるゴム成分と、
前記ゴム成分１００質量部に対し、３質量部以下のＮ−シクロヘキシル−２−ベンゾチアゾリルスルフェンアミドを含む、タイヤ用ゴム組成物。
【請求項２】
アミン系老化防止剤をさらに含む、請求項１記載のタイヤ用ゴム組成物。
【請求項３】
香料をさらに含む、請求項１または２記載のタイヤ用ゴム組成物。
【請求項４】
前記ゴム成分１００質量部に対し、２０質量部以上のカーボンブラックをさらに含む、請求項１〜３のいずれか１項に記載のタイヤ用ゴム組成物。
【請求項５】
請求項１〜４のいずれか１項に記載のタイヤ用ゴム組成物により構成されたタイヤ部材を有するタイヤ。
【発明の詳細な説明】
【技術分野】
【０００１】
本発明は、タイヤ用ゴム組成物およびタイヤに関する。
【背景技術】
【０００２】
天然ゴムは、物性（特に強度）が優れるため、タイヤをはじめ、種々の分野で利用されている。天然ゴムは、天然ゴム各種等級品の国際品質包装標準（グリーンブック）における格付けによるリブド・スモーク・シート（ＲＳＳ型）、技術的格付けゴム（ＴＳＲ型）等の凝固ゴムや、溶液のまま出荷されるラテックス等に分類され得る。ところで、天然ゴム等のゴム成分を含むゴム組成物から構成されたタイヤは、臭気（たとえば腐敗臭や刺激臭等）が発生することがある。特許文献１には、臭気をもつアミンの発生を防止するために、硫黄および所定のベンゾチアゾール系加硫促進剤を含むゴム組成物が開示されている。
【先行技術文献】
【特許文献】
【０００３】
【特許文献１】特開２０１０−５０２０１号公報
【発明の概要】
【発明が解決しようとする課題】
【０００４】
しかしながら、特許文献１に記載のゴム組成物によれば、公知の天然ゴムを用いた場合における特定の臭気（特に腐敗臭）に関して充分に抑制できない。また、特許文献１に記載のゴム組成物は、刺激臭に関しても充分に抑制できない。本発明は、公知の天然ゴムを用いた場合に生じる特定の腐敗臭や、刺激臭を低減することができるタイヤ用ゴム組成物およびタイヤを提供することを目的とする。
【課題を解決するための手段】
【０００５】
本発明者は、上記腐敗臭および刺激臭の要因について鋭意研究を行い、これらの臭気が、天然ゴムの製造時における貯蔵工程において、天然ゴム中のポリイソプレン成分以外の成分（たとえばタンパク質、脂質、糖等）が腐敗することにより腐敗臭を生じることや、上記ベンゾチアゾール系加硫促進剤を用いる場合に副生成物が産生され、刺激臭を生じることを見出した。これに対し、本発明者は、特定の天然ゴムと、特定量のＮ−シクロヘキシル−２−ベンゾチアゾリルスルフェンアミドとを組み合わせることにより、上記臭気を低減させ得ることを見出し、本発明を完成させた。上記課題を解決する本発明には、以下の構成が主に含まれる。
【０００６】
（１）天然ゴムラテックスにギ酸を添加して固めたシートを洗浄、乾燥後、ブロック状にした天然ゴムと他のゴム成分とを混練し、天然ゴム比率が４０質量％以上であるゴム成分と、前記ゴム成分１００質量部に対し、３質量部以下のＮ−シクロヘキシル−２−ベンゾチアゾリルスルフェンアミドを含む、タイヤ用ゴム組成物。
【０００７】
（２）アミン系老化防止剤をさらに含む、（１）記載のタイヤ用ゴム組成物。
【０００８】
（３）香料をさらに含む、（１）または（２）記載のタイヤ用ゴム組成物。
【０００９】
（４）前記ゴム成分１００質量部に対し、２０質量部以上のカーボンブラックをさらに含む、（１）〜（３）のいずれかに記載のタイヤ用ゴム組成物。
【００１０】
（５）（１）〜（４）のいずれかに記載のタイヤ用ゴム組成物により構成されたタイヤ部材を有するタイヤ。
【発明の効果】
【００１１】
本発明によれば、公知の天然ゴムを用いた場合に生じる特定の腐敗臭や、刺激臭を低減することができるタイヤ用ゴム組成物およびタイヤを提供することができる。
【発明を実施するための形態】
【００１２】
＜タイヤ用ゴム組成物＞
本発明の一実施形態のタイヤ用ゴム組成物（以下、ゴム組成物という）は、天然ゴムラテックスにギ酸を添加して固めたシートを洗浄、乾燥後、ブロック状にした天然ゴム（ＮＲ）と他のゴム成分とを混練し、天然ゴム比率が４０質量％以上であるゴム成分と、ゴム成分１００質量部に対し、３質量部以下のＮ−シクロヘキシル−２−ベンゾチアゾリルスルフェンアミドを含む。本実施形態のゴム組成物は、このような構成を備えることにより、公知の天然ゴムを用いた場合に生じる特定の腐敗臭や、刺激臭を低減することができる。以下、それぞれについて説明する。
【００１３】
（ゴム成分）
ゴム成分は、天然ゴムラテックスにギ酸を添加して固めたシートを洗浄、乾燥後、ブロック状にしたＮＲと他のゴム成分とを混練し、天然ゴム比率が４０質量％以上であるゴム成分である。上記ブロック状にしたＮＲは、他のグレードのＮＲであるＴＳＲのように、製造時に貯蔵されることがない。そのため、上記ブロック状にしたＮＲは、たとえば貯蔵時に生じるタンパク質の腐敗等が生じないと考えられる。その結果、本実施形態のゴム組成物は、上記ブロック状にしたＮＲが用いられることにより、タンパク質の腐敗によって生じるイソ吉草酸類や酪酸類等の腐敗臭が低減され得る。
【００１４】
上記ブロック状にしたＮＲは、特に限定されない。一例を挙げると、このようなＮＲは、ＴＳＳ＃８等である。
【００１５】
なお、ブロック状にしたＮＲを得るための条件は特に限定されない。一例を挙げると、天然ゴムラテックスに添加するギ酸の量は、０．１〜５０質量％であってもよい。また、得られたシートの洗浄方法、乾燥条件はどのような方法であってもよい。また、ブロック状のＮＲを得る方法は、どのような方法であってもよい。
【００１６】
上記ブロック状にしたＮＲは、他のゴムと混練された後の天然ゴム比率が４０質量％以上であればよく、５０質量％以上であることが好ましく、６０質量％以上であることがより好ましい。天然ゴム比率の上限は特に限定されない。天然ゴム比率が４０質量％以上であることにより、得られるゴム組成物は、腐敗臭が低減され得る。
【００１７】
上記他のゴム成分は、ＮＲおよびポリイソプレンゴム（ＩＲ）を含むイソプレン系ゴム、スチレンブタジエンゴム（ＳＢＲ）、ブタジエンゴム（ＢＲ）、スチレンイソプレンブタジエンゴム（ＳＩＢＲ）、クロロプレンゴム（ＣＲ）、アクリロニトリルブタジエンゴム（ＮＢＲ）等のジエン系ゴムやブチル系ゴムである。これらのゴム成分は、併用されてもよい。本実施形態のゴム組成物は、他のゴム成分として、ＢＲが用いられることが好ましい。これにより、得られるタイヤは、耐摩耗性、耐久性、グリップ性等が向上され得る。
【００１８】
（Ｎ−シクロヘキシル−２−ベンゾチアゾリルスルフェンアミド）
本実施形態のゴム組成物は、Ｎ−シクロヘキシル−２−ベンゾチアゾリルスルフェンアミド（ＣＢＳ）を含む。これにより、たとえばＮ−ｔｅｒｔ−ブチル−２−ベンゾチアゾリルスルフェンアミド（ＴＢＢＳ）が代わりに用いられる場合と比較して、ゴム組成物は、加硫時に副生成物としてｔｅｒｔ−ブチルアミンを生じにくい。ｔｅｒｔ−ブチルアミンは、嗅覚閾値が低く、タイヤから発生する刺激臭の一因となり得る。その結果、本実施形態のゴム組成物は、ｔｅｒｔ−ブチルアミンに由来する刺激臭が低減され得る。
【００１９】
ＣＢＳは、ゴム成分１００質量部に対し、３質量部以下となるよう含まれればよく、２．５質量部以下となるよう含まれることが好ましく、２質量部以下となるよう含まれることがより好ましい。また、ＣＢＳは、ゴム成分１００質量部に対し、０．４質量部以上となるよう含まれることが好ましく、０．６質量部以上となるよう含まれることがより好ましく、０．８質量部以上となるよう含まれることがさらに好ましい。ＣＢＳは、ゴム成分１００質量部に対し、３質量部以下となるよう含まれることにより、得られるゴム組成物は、刺激臭がより低減され得る。
【００２０】
なお、本実施形態のゴム組成物は、ＣＢＳ以外に、加硫促進剤を含んでもよい。このような加硫促進剤は、グアニジン系加硫促進剤、アルデヒド−アミン系加硫促進剤、アルデヒド−アンモニア系加硫促進剤、チアゾール系加硫促進剤、スルフェンアミド系加硫促進剤、チオ尿素系加硫促進剤、チウラム系加硫促進剤、ジチオカルバメート系加硫促進剤、ザンデート系加硫促進剤等である。
【００２１】
（任意成分）
本実施形態のゴム組成物において、好適に配合される任意成分について説明する。本実施形態のゴム組成物は、上記した成分に加え、タイヤ用ゴム組成物の製造に一般に使用される他の成分が任意で配合され得る。一例を挙げると、このような任意成分は、充填剤、老化防止剤、香料、シランカップリング剤、架橋剤、プロセスオイル、ステアリン酸、酸化亜鉛、ワックス等である。
【００２２】
・充填剤
充填剤は特に限定されない。充填剤は、従来、タイヤ用ゴム組成物において汎用されている各種充填剤から任意に選択して用いられ得る。一例を挙げると、充填剤は、カーボンブラック、シリカ、炭酸カルシウム、セリサイト、水酸化アルミニウム、炭酸マグネシウム、酸化チタン、クレー、タルク、酸化マグネシウム等である。充填剤は、併用されてもよい。これらの中でも、充填剤は、得られるタイヤにおいて、優れたグリップ性および耐摩耗性が得られる点から、カーボンブラックを含むことが好ましい。
【００２３】
充填剤としてカーボンブラックが用いられる場合、カーボンブラックは特に限定されない。一例を挙げると、カーボンブラックは、汎用のカーボンブラックであってもよく、オイルファーネス法により製造されたカーボンブラックであってもよい。また、カーボンブラックは、コロイダル特性の異なるものが併用されてもよい。
【００２４】
カーボンブラックの窒素吸着比表面積（Ｎ2ＳＡ）は特に限定されない。一例を挙げると、カーボンブラックのＮ2ＳＡは、１０（ｍ2／ｇ）以上であることが好ましく、２０（ｍ2／ｇ）以上であることがより好ましい。また、カーボンブラックのＮ2ＳＡは、９０（ｍ2／ｇ）以下であることが好ましく、８０（ｍ2／ｇ）以下であることがより好ましく、６０（ｍ2／ｇ）以下であることがさらに好ましい。カーボンブラックのＮ2ＳＡが１０（ｍ2／ｇ）以上であることにより、得られるタイヤにおいて、充分なグリップ性が示されやすい。一方、カーボンブラックのＮ2ＳＡが９０（ｍ2／ｇ）以下であることにより、カーボンブラックは、ゴム組成物中で分散されやすく、得られるタイヤの耐摩耗性が充分に示されやすい。なお、本実施形態において、Ｎ2ＳＡは、ＪＩＳ  Ｋ  ６２１７−２：２００１に準拠して測定され得る。
【００２５】
カーボンブラックのオイル吸収量（ＯＡＮ）は特に限定されない。一例を挙げると、ＯＡＮは、５０ｍＬ／１００ｇ以上であることが好ましく、１００ｍＬ／１００ｇ以上であることがより好ましい。また、ＯＡＮは、２５０ｍＬ／１００ｇ以下であることが好ましく、２００ｍＬ／１００ｇ以下であることがより好ましく、１３５ｍＬ／１００ｇ以下であることがさらに好ましい。ＯＡＮが５０ｍＬ／１００ｇ以上であることにより、得られるタイヤにおいて、充分な耐摩耗性が示されやすい。一方、ＯＡＮが２５０ｍＬ／１００ｇ以下であることにより、得られるタイヤにおいて、充分なグリップ性が示されやすい。なお、カーボンブラックのＯＡＮは、たとえばＪＩＳ  Ｋ  ６２１７−４：２００８に準拠して測定され得る。
【００２６】
カーボンブラックのＤＢＰ（ジブチルフタレート）吸油量は、７０ｍＬ／１００ｇ以上、好ましくは８０〜１６０ｍＬ／１００ｇである。カーボンブラックのＤＢＰが上記範囲内であることにより、カーボンブラックに依る補強の効果が得られやすい。
【００２７】
カーボンブラックの含有量は、ゴム成分１００質量部に対し、２０質量部以上であることが好ましく、２５質量部以上であることがより好ましい。また、充填剤は、ゴム成分１００質量部に対し、７５質量部以下であることが好ましく、６５質量部以下であることがより好ましい。充填剤が上記配合割合となるよう含有されることにより、得られるタイヤは、優れたグリップ性と、耐摩耗性とが両立されやすい。
【００２８】
充填剤としてシリカが用いられる場合、シリカは特に限定されない。一例を挙げると、シリカは、湿式シリカ（含水ケイ酸）、乾式シリカ（無水ケイ酸）、ケイ酸カルシウム、ケイ酸アルミニウム等である。これらの中でも、シリカは、湿式シリカであることが好ましい。シリカは、併用されてもよい。
【００２９】
シリカの窒素吸着比表面積（Ｎ2ＳＡ）は特に限定されない。一例を挙げると、シリカのＮ2ＳＡは、８０（ｍ2／ｇ）以上であることが好ましく、１００（ｍ2／ｇ）以上であることがより好ましく、１１０（ｍ2／ｇ）以上であることがさらに好ましい。また、シリカのＮ2ＳＡは、２５０（ｍ2／ｇ）以下であることが好ましく、２３５（ｍ2／ｇ）以下であることがより好ましく、２２０（ｍ2／ｇ）以下であることがさらに好ましい。シリカのＮ2ＳＡが８０（ｍ2／ｇ）以上であることにより、得られるタイヤにおいて、充分な耐久性が得られやすい。また、シリカのＮ2ＳＡが２５０（ｍ2／ｇ）以下であることにより、シリカは、ゴム組成物中で分散されやすく、ゴム組成物は加工されやすい。なお、本実施形態において、シリカのＮ2ＳＡは、ＡＳＴＭ  Ｄ３０３７−８１に準じてＢＥＴ法で測定され得る。
【００３０】
シリカが含有される場合、シランカップリング剤が併用されることが好ましい。シランカップリング剤は、ゴム工業において、従来、シリカと併用される任意のシランカップリング剤が使用され得る。シランカップリング剤は、併用されてもよい。
【００３１】
シランカップリング剤が含有される場合、シランカップリング剤の含有量は、シリカ分散性の改善効果が得られやすい観点から、シリカ１００質量部に対し、２質量部以上であることが好ましく、３質量部以上であることがより好ましい。また、シランカップリング剤の含有量は、コストに見合った効果が得られやすい観点から、２５質量部以下であることが好ましく、２０質量部以下であることがより好ましい。
【００３２】
充填剤として水酸化アルミニウムが用いられる場合、水酸化アルミニウムは特に限定されない。水酸化アルミニウムの平均粒子径は、０．６９μｍ以下であることが好ましく、０．６５μｍ以下であることがより好ましく、０．６２μｍ以下であることがさらに好ましい。また、水酸化アルミニウムの平均粒子径は、０．２０μｍ以上であることが好ましく、０．２５μｍ以上であることがより好ましい。水酸化アルミニウムの平均粒子径が上記範囲内であることにより、本実施形態のゴム組成物を用いて得られるタイヤにおいて、良好な耐摩耗性およびグリップ性能が示されやすい。なお、水酸化アルミニウムの平均粒子径は、数平均粒子径であり、たとえば透過型電子顕微鏡により測定され得る。
【００３３】
水酸化アルミニウムの窒素吸着比表面積（Ｎ2ＳＡ）は特に限定されない。一例を挙げると、水酸化アルミニウムのＮ2ＳＡは、１０（ｍ2／ｇ）以上であることが好ましく、１２（ｍ2／ｇ）以上であることがより好ましく、１４（ｍ2／ｇ）以上であることがさらに好ましい。また、水酸化アルミニウムのＮ2ＳＡは、１１０（ｍ2／ｇ）以下であることが好ましく、１００（ｍ2／ｇ）以下であることがより好ましく、９０（ｍ2／ｇ）以下であることがさらに好ましい。水酸化アルミニウムのＮ2ＳＡが上記範囲内であることにより、本実施形態のゴム組成物を用いて得られるタイヤにおいて、良好な耐摩耗性およびグリップ性能が示されやすい。
【００３４】
・老化防止剤
老化防止剤は特に限定されない。老化防止剤は、従来、タイヤ用ゴム組成物において汎用されている各種老化防止剤から任意に選択して用いられ得る。一例を挙げると、老化防止剤は、ジフェニルアミン系、フェニレンジアミン系などのアミン系老化防止剤；キノリン系老化防止剤；モノフェノール系、ビス、トリス、ポリフェノール系などのフェノール系老化防止剤等である。老化防止剤は、併用されてもよい。これらの中でも、老化防止剤は、耐オゾン性の観点から、アミン系老化防止剤を含むことが好ましい。
【００３５】
アミン系老化防止剤に関して、ジフェニルアミン系老化防止剤は特に限定されない。一例を挙げると、ジフェニルアミン系老化防止剤は、ｐ−イソプロポキシジフェニルアミン、ｐ−（ｐ−トルエンスルホニルアミド）−ジフェニルアミン、Ｎ，Ｎ−ジフェニルエチレンジアミン、オクチル化ジフェニルアミン等である。フェニレンジアミン系老化防止剤は、Ｎ−（１，３−ジメチルブチル）−Ｎ’−フェニル−ｐ−フェニレンジアミン、Ｎ−イソプロピル−Ｎ’−フェニル−ｐ−フェニレンジアミン、Ｎ，Ｎ’−ジフェニル−ｐ−フェニレンジアミン、Ｎ，Ｎ’−ジ−２−ナフチル−ｐ−フェニレンジアミン、Ｎ−シクロヘキシル−Ｎ’−フェニル−ｐ−フェニレンジアミン、Ｎ，Ｎ’−ビス（１−メチルヘプチル）−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ−４−メチル−２−ペンチル−Ｎ’−フェニル−ｐ−フェニレンジアミン、Ｎ，Ｎ’−ジアリール−ｐ−フェニレンジアミン、ヒンダードジアリール−ｐ−フェニレンジアミン、フェニルヘキシル−ｐ−フェニレンジアミン、フェニルオクチル−ｐ−フェニレンジアミン、Ｎ−フェニル−Ｎ’−（３−メタクリロイルオキシ−２−ヒドロキシプロピル）−ｐ−フェニレンジアミン等である。
【００３６】
キノリン系老化防止剤は、２，２，４−トリメチル−１，２−ジヒドロキノリン重合体、６−エトキシ−２，２，４−トリメチル−１，２−ジヒドロキノリン、６−アニリノ−２，２，４−トリメチル−１，２−ジヒドロキノリン、ポリ−２，２，４−トリメチル−１，２−ジヒドロキノリン等である。
【００３７】
フェノール系老化防止剤に関して、モノフェノール系老化防止剤は、２，６−ジ−ｔｅｒｔ−ブチル−４−メチルフェノール、２，６−ジ−ｔｅｒｔ−ブチル−４−エチルフェノール、２，６−ジ−ｔｅｒｔ−ブチルフェノール、１−オキシ−３−メチル−４−イソプロピルベンゼン、２−メチル−４，６−ビス［（オクチルチオ）メチル］フェノール、ブチルヒドロキシアニソール、２，４−ジメチル−６−ｔｅｒｔ−ブチルフェノール、ｎ−オクタデシル−３−（４’−ヒドロキシ−３’，５’−ジ−ｔｅｒｔ−ブチルフェニル）プロピオネート、スチレン化フェノール、フェノール誘導体等である。ビスフェノール系、トリスフェノール系、ポリフェノール系老化防止剤は、２，２’−メチレン−ビス−（４−メチル−６−ｔｅｒｔ−ブチルフェノール）、２，２’−メチレン−ビス−（４−エチル−６−ｔｅｒｔ−ブチルフェノール）、４，４’−ブチリデン−ビス−（３−メチル−６−ｔｅｒｔ−ブチルフェノール）、１，１’−ビス−（４−ヒドロキシフェニル）−シクロヘキサン、テトラキス−［メチレン−３−（３’，５’−ジ−ｔｅｒｔ−ブチル−４’−ヒドロキシフェニル）プロピオネート］メタン等である。
【００３８】
老化防止剤を含有する場合の含有量は特に限定されない。一例を挙げると、老化防止剤は、ゴム成分１００質量部に対し、０．５質量部以上となるよう含まれることが好ましく、１質量部以上となるよう含まれることがより好ましい。老化防止剤は、ゴム成分１００質量部に対し、１０質量部以下となるよう含まれることが好ましく、８質量部以下となるよう含まれることがより好ましい。老化防止剤が上記範囲内となるよう含有されることにより、得られるゴム組成物は、熱酸化による劣化防止効果、オゾンクラック防止効果およびゴム成分の熱分解防止効果が優れる。
【００３９】
フェノール系老化防止剤を含有する場合の含有量は特に限定されない。一例を挙げると、フェノール系老化防止剤は、ゴム成分１００質量部に対し、０．５質量部以上となるよう含まれることが好ましく、１質量部以上となるよう含まれることがより好ましい。フェノール系老化防止剤は、ゴム成分１００質量部に対し、１０質量部以下となるよう含まれることが好ましく、８質量部以下となるよう含まれることがより好ましい。フェノール系老化防止剤が上記範囲内となるよう含有されることにより、得られるゴム組成物は、熱酸化による劣化防止効果、オゾンクラック防止効果およびゴム成分の熱分解防止効果が優れる。
【００４０】
アミン系老化防止剤を含有する場合の含有量は特に限定されない。一例を挙げると、アミン系老化防止剤は、ゴム成分１００質量部に対し、０．５質量部以上となるよう含まれることが好ましく、１質量部以上となるよう含まれることがより好ましい。アミン系老化防止剤は、ゴム成分１００質量部に対し、１０質量部以下となるよう含まれることが好ましく、８質量部以下となるよう含まれることがより好ましい。アミン系老化防止剤が上記範囲内となるよう含有されることにより、得られるゴム組成物は、熱酸化による劣化防止効果、オゾンクラック防止効果およびゴム成分の熱分解防止効果が優れる。
【００４１】
・香料
香料は、香りを発生することによりゴム組成物特有の臭いを和らげために、好適に含有される。一例を挙げると、香料は、ヘリオトロープ系香料、ジャスミン系香料、ローズ系香料、オレンジフラワー系香料、アンバー系香料、ムスク系香料、シトラス系香料等である。香料は、併用されてもよい。
【００４２】
より具体的には、香料は、パチュリ油を主成分とするオリエンタルベース（パチュリ油、ハーコリン（メチルアビエテート）、バニリン、エチルバニリン、クマリン）に、ローズ系（フェニルエチルアルコール、ゲラニオール、イソ−ボルニルメトキシシクロヘキサノール）、アンバー系（テトラヒドロパラメチルキノリン）、ムスク系（ガラクソリッド、ムスクケトン）およびジャスミン系の香料成分（α−アミルシンナムアルデヒド、メチルジヒドロジャスモネート）を、溶剤としてジオクチルフタレートとともに上乗せしたタブ（ＴＡＢＵ）タイプの香料等である。
【００４３】
また、香料は、ヘリオトロープ系香料成分（ヘリオトロピン、ムスクケトン、クマリン、エチルバニリン、アセチルセドレン、ハーコリン（メチルアビエテート）、オイゲノール、メチルヨノン）を主香調とし、ジャスミン系香料成分（メチルジヒドロジャスモネート）、さらに高調性、拡散性を付与する目的で、ローズ系香料成分（ダマスコン−β、ダマスコン−α、イソ−ボルニルメトキシシクロヘキサノール）、またはオレンジフラワー系香料成分（メチルアンスラニレート、γ−ウンデカラクトン、γ−ノナデカラクトン）を、溶媒としてジオクチルフタレートとともに加えたアメシスト（ＡＭＥＴＨＹＳＴ）タイプの香料等である。
【００４４】
シトラス系香料は、柑橘系の香料であり、ベルガモット油、グレープフルーツ油、マンダリン油、レモン油、オレンジ油、ライム油、ネロリ油、シトラール等である。
【００４５】
香料の沸点は特に限定されない。一例を挙げると、香料の沸点は、１７０℃以上であることが好ましく、１８０℃以上であることがより好ましい。香料の沸点が上記範囲内であることにより、香料は、ゴム組成物の混練り途中や、タイヤの加硫中等において蒸発しにくい。
【００４６】
香料が含有される場合において、香料の含有量は特に限定されない。一例を挙げると、香料の含有量は、ゴム成分１００質量部に対して、０．５質量部以上であることが好ましく、１質量部以上であることがより好ましい。また、香料の含有量は、ゴム成分１００質量部に対し、１０質量部以下であることが好ましく、８質量部以下であることがより好ましい。香料が上記範囲となるように含有されることにより、ゴム組成物は、香料由来の香りによって臭気が改善され得る。
【００４７】
・架橋剤
架橋剤は特に限定されない。一例を挙げると、架橋剤は、硫黄、カプロラクタムジスルフィド等の硫黄含有化合物である。架橋剤としての硫黄は、粉末硫黄、沈降硫黄、コロイド硫黄、不溶性硫黄、オイル処理硫黄等である。架橋剤は、併用されてもよい。
【００４８】
架橋剤が含有される場合において、架橋剤の含有量は特に限定されない。一例を挙げると、架橋剤の含有量は、ゴム成分１００質量部に対し、０．５質量部以上であることが好ましく、０．６質量部以上であることがより好ましい。また、架橋剤の含有量は、ゴム成分１００質量部に対し、３質量部以下であることが好ましく、２質量部以下であることがより好ましい。架橋剤が上記範囲となるように含有されることにより、ゴム組成物は、良好な加硫反応が進行されやすい。
【００４９】
・プロセスオイル
プロセスオイルは特に限定されない。一例を挙げると、プロセスオイルは、パラフィン成分、ナフテン成分、アロマ成分等からなる。プロセスオイルは、市販品が用いられてもよい。一例を挙げると、プロセスオイルは、出光興産（株）、Ｈ＆Ｒ社等によって販売されているプロセスオイルである。プロセスオイルは、併用されてもよい。
【００５０】
プロセスオイルが含有される場合において、プロセスオイルの含有量は特に限定されない。一例を挙げると、プロセスオイルの含有量は、ゴム成分１００質量部に対し、１質量部以上であることが好ましく、３質量部以上であることがより好ましい。また、プロセスオイルの含有量は、ゴム成分１００質量部に対し、３０質量部以下であることが好ましく、２０質量部以下であることがより好ましい。プロセスオイルが上記範囲となるように含有されることにより、得られるゴム組成物は、耐久性が向上し得る。
【００５１】
＜ゴム組成物の製造方法＞
本実施形態にゴム組成物は、一般的な方法により製造され得る。一例を挙げると、ゴム組成物は、バンバリーミキサー、ニーダー、オープンロール等の一般的なゴム工業で使用される公知の混練機を用いて、上記した各成分を混練し、その後加硫する方法等により製造され得る。
【００５２】
得られたゴム組成物は、種々の用途に好適に用いられ得る。一例を挙げると、ゴム組成物は、タイヤ、靴底ゴム、産業用ベルト、ブチル枠ゴム、パッキン、免震ゴム、薬栓等の技術分野において好適に用いられ得る。これらの中でも、ゴム組成物は、靴底ゴム、産業用ベルト、空気入りタイヤのトレッド用として好適である。
【００５３】
＜タイヤの製造方法＞
本実施形態のゴム組成物からタイヤを製造する方法は特に限定されない。一例を挙げると、タイヤは、未加硫の段階で各タイヤ部材の形状（たとえばトレッド部の形状）にあわせてゴム組成物を押出し加工し、タイヤ成型機上で他のタイヤ部材とともに貼り合わせ、次いで、汎用の方法にて成型することにより未加硫タイヤを得て、その後、加硫機中で加熱加圧することにより製造され得る。
【００５４】
得られたタイヤは、上記ゴム組成物から構成されたタイヤ部材を有しているため、特定の腐敗臭や、刺激臭が低減されている。
【実施例】
【００５５】
実施例に基づいて本発明を具体的に説明する。本発明は、これら実施例に限定されない。
【００５６】
実施例および比較例で使用した各種薬品を以下に示す。
（ゴム成分）
ＮＲ１：天然ゴム、ＴＳＲ（カップランプを細かく粉砕し、プレス成型したもの）
ＮＲ２：天然ゴム、ＴＳＳ８（通常のゴム農園で採取された天然ゴムラテックスにギ酸を添加して固めたシートを洗浄、乾燥後、ブロック状にしたもの）
ＢＲ：ブチル系ゴム
（加硫促進剤）
ＣＢＳ：Ｎ−シクロヘキシル−２−ベンゾチアゾリルスルフェンアミド（ノクセラーＣＺ、大内新興化学工業（株）製）
ＴＢＢＳ：Ｎ−ｔｅｒｔ−ブチル−２−ベンゾチアジルスルフェンアミド（ノクセラーＮＳ、大内新興化学工業（株）製）
（その他）
充填剤：カーボンブラック（Ｎ５５０、Ｎ2ＳＡ：４２ｍ2／ｇ、ＤＢＰ：１１３ｍＬ／ｇ、キャボットジャパン（株）製）
プロセスオイル：ＴＤＡＥオイル（ｖｉｖａｔｅｃ５００、Ｈ＆Ｒ社製）
老化防止剤：６ＰＰＤ（Ｎ−フェニル−Ｎ’−（１，３−ジメチルブチル）−ｐ−フェニレンジアミン、アミン系老化防止剤、アンチゲン６Ｃ、住友化学（株）製）
ステアリン酸：日本油脂（株）製のステアリン酸
酸化亜鉛：三井金属鉱業（株）製の酸化亜鉛
硫黄：５％オイル含有粉末硫黄（ＨＫ２００−５、細井化学工業（株）製）
【００５７】
（実施例および比較例）
表１に示す配合処方に従い、配合材料のうち、架橋剤以外の薬品を、２．０Ｌバンバリーミキサーを用いて、４分間、排出温度１５０℃になるまで混練りし、混練り物を得た。次に、得られた混練り物に、架橋剤を添加し、２．０Ｌバンバリーミキサーを用いて、３分間、排出温度９５℃で混練し、未加硫ゴム組成物を得た。得られた未加硫ゴム組成物を厚さ２ｍｍのゴムシートに圧延し、試験用金型を用いて１９０℃、３０分間プレス加硫し、加硫ゴム組成物を得た。混練物および加硫ゴム組成物に対し、臭気評価を行った。結果を表１に示す。
【００５８】
＜臭気評価＞
２００ｍＬガラス密閉容器に上記調製したゴム組成物を２０ｍｇ入れ、オーブンで６０℃、３時間加温後に、下記基準での官能評価を行った。官能評価は２人が行い、２人の平均点を官能評価の評点とした。
（評価基準）
６点：非常に強い腐敗臭を感じる
５点：強い腐敗臭を感じる
４点：腐敗臭を感じる
３点：やや弱いが腐敗臭を感じる
２点：注意して嗅げば、わずかに腐敗臭を感じる
１点：無臭（腐敗臭を感じない）
【００５９】
【表１】
2019099718.tif 000002
【００６０】
表１に示されるように、本発明のタイヤ用ゴム組成物は、臭気を劇的に改善することができた。